【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
互いに接着された少なくとも２つの不織布ポリマー層を含み、少なくとも１つの不織布ポリマー層が当該不織布層の４０質量％以下の量で無機粒子状充填剤を含む複合構造体であって、各不織布ポリマー層がポリマー樹脂を含み、前記ポリマー樹脂がポリプロピレンから本質的になり、前記無機粒子状充填剤が被覆されており、該複合構造体が、以下の物理特性および機械特性：
（ｉ）４００ ｍｍ〜１０００ ｍｍの範囲の静水頭；
（ｉｉ）４００ ｌ／ｍ2ｓ〜９００ ｌ／ｍ2ｓの範囲の空気透過率；
（ｉｉｉ）９５．０ Ｎ／５ｃｍ〜１２０．０ Ｎ／５ｃｍの範囲のＭＤ引張強度；
（ｉｖ）４０．０ Ｎ／５ｃｍ〜６０．０ Ｎ／５ｃｍの範囲のＣＤ引張強度；
（ｖ）６０％〜１２０％の範囲のＭＤ伸長；および
（ｖｉ）６０％〜１２０％の範囲のＣＤ伸長
のうちの１つ以上を有する、前記複合構造体。
【請求項２】
互いに接着された少なくとも３つの不織布ポリマー層を含む、請求項１に記載の複合構造体。
【請求項３】
前記不織布ポリマー層のうちの少なくとも１つがスパンボンドされており（Ｓ）、前記不織布ポリマー層のうちの少なくとも１つがメルトブローされている（Ｍ）、請求項１または２に記載の複合構造体。
【請求項４】
1層又は複数のＳ層のそれぞれが、当該層の４０質量％以下の量で無機粒子状充填剤を含み、1層又は複数のＭ層のそれぞれが、無機粒子状充填剤を含有していなくてもよい、請求項３に記載の複合構造体。
【請求項５】
構造体の最外層がＳ層である、請求項１〜４のいずれか１項に記載の複合構造体。
【請求項６】
Ｓ−Ｍ−Ｓ層構造、またはＳ−Ｍ−Ｍ−Ｓ層構造、またはＳ−Ｍ−Ｍ−Ｍ−Ｓ層構造、またはＳ−Ｍ−Ｍ−Ｍ−Ｍ−Ｓ層構造を有し、Ｓ層のうちの少なくとも１つまたは両方が、当該層の４０質量％以下の量で無機粒子状充填剤を含み、Ｍ層のうちの１つ以上またはすべてが、無機粒子状充填剤を実質的に含有していなくてもよい、請求項１〜５のいずれか１項に記載の複合構造体。
【請求項７】
Ｓ−Ｓ−Ｍ−Ｓ層構造、またはＳ−Ｓ−Ｍ−Ｓ−Ｓ層構造、またはＳ−Ｓ−Ｍ−Ｍ−Ｓ層構造、またはＳ−Ｓ−Ｍ−Ｍ−Ｓ−Ｓ層構造、またはＳ−Ｓ−Ｍ−Ｍ−Ｍ−Ｓ層構造、またはＳ−Ｓ−Ｍ−Ｍ−Ｍ−Ｓ−Ｓ層構造、またはＳ−Ｓ−Ｍ−Ｍ−Ｍ−Ｍ−Ｓ層構造、またはＳ−Ｓ−Ｍ−Ｍ−Ｍ−Ｍ−Ｍ−Ｓ−Ｓ層構造を有し、（ｉ）最外Ｓ層のうちの少なくとも１つまたは両方が、当該層の４０質量％以下の量で無機粒子状充填剤を含むか、または（ｉｉ）Ｓ層のすべてが、当該層の４０質量％以下の量で無機粒子状充填剤を含み、（ｉ）または（ｉｉ）において、Ｍ層のうちの１つ以上またはすべてが、無機粒子状充填剤を実質的に含有していなくてもよい、請求項１〜５のいずれか１項に記載の複合構造体。
【請求項８】
Ｓ層のうちの少なくとも１つ、またはＳ層のうちの２つ、またはＳ層のうちの３つ、またはＳ層のすべてが、それぞれ、各層の全質量に対して０．１〜２０質量％の無機粒子状充填剤を含む、請求項２〜７のいずれか１項に記載の複合構造体。
【請求項９】
Ｍ層のうちの少なくとも１つ、またはＭ層のうちの２つ、またはＭ層のうちの３つ、またはＭ層のうちの４つ、またはＭ層のすべてが、それぞれ、０．１〜２０質量％の無機粒子状充填剤を含む、請求項８に記載の複合構造体。
【請求項１０】
Ｍ層のすべてが、それぞれ、各Ｍ層の全質量に対して１５質量％未満の無機粒子状充填剤を含むか、または各Ｍ層が無機粒子状充填剤を実質的に含まない、請求項８に記載の複合構造体。
【請求項１１】
１０〜１００ｇｓｍの坪量を有する、請求項１〜１０のいずれか１項に記載の複合構造体。
【請求項１２】
以下の物理特性および機械特性：
（ｉ）１０．０未満のＨＳＨ（ｍｍ）／ＭＤ引張強度（Ｎ／５ｃｍ）の比；
（ｉｉ）１７．０未満のＨＳＨ（ｍｍ）／ＣＤ引張強度（Ｎ／５ｃｍ）の比；
（ｉｉｉ）１２．０未満のＨＳＨ（ｍｍ）／ＭＤ伸長（％）の比；および
（ｉｖ）１２．０未満のＨＳＨ（ｍｍ）／ＣＤ伸長（％）の比
のうちの１つ以上を有する、請求項１〜１１のいずれか１項に記載の複合構造体。
【請求項１３】
無機粒子状材料が、アルカリ土類金属炭酸塩もしくは硫酸塩、加水カンダイトクレー、無水（か焼）カンダイトクレー、ウォラストナイト、ボーキサイト、タルク、マイカ、パーライトもしくは珪藻土、もしくは水酸化マグネシウム、もしくはアルミニウム三水和物、またはこれらの組合せから選択される、請求項１〜１２のいずれか１項に記載の複合構造体。
【請求項１４】
前記無機粒子状材料が、アルカリ土類金属炭酸塩である、請求項１３に記載の複合構造体。
【請求項１５】
前記無機粒子状材料の炭酸塩が、０．１μｍ〜１０μｍのｄ50を有する炭酸カルシウムである、請求項１４に記載の複合構造体。
【請求項１６】
前記無機粒子状炭酸塩が１５μｍ以下のトップカットを有する炭酸カルシウムである、請求項１４または１５に記載の複合構造体。
【請求項１７】
前記無機粒子状材料が、１種以上の脂肪酸またはその塩もしくはエステルで被覆されている、請求項１〜１６のいずれか１項に記載の複合構造体。
【請求項１８】
前記ポリマー樹脂がポリプロピレンである、請求項１〜１７のいずれか１項に記載の複合構造体。
【請求項１９】
請求項１〜１８のいずれか１項に記載の複合構造体から形成されるか、もしくは請求項１〜１８のいずれか１項に記載の複合構造体を含む、物品または製品。
【請求項２０】
ヘルスケア、パーソナルケアまたは衛生用の物品または製品である、請求項１９に記載の物品または製品。
【請求項２１】
請求項１に記載の複合構造体を調製するための方法であって、少なくとも２つの不織布ポリマー層を互いに接着させることを含み、少なくとも１つの不織布ポリマー層が当該不織布層の４０質量％以下の量で無機粒子状充填剤を含む、方法。
【請求項２２】
少なくとも１つの不織布ポリマー層がスパンボンドされており、かつ当該不織布層の４０質量％以下の量で無機粒子状充填剤を含み、少なくとも１つの不織布ポリマー層がメルトブローされており、当該方法が、スパンボンドされている少なくとも１つの不織布ポリマー層を調製するまたは得ること、メルトブローされている少なくとも１つの不織布ポリマー層を調製するまたは得ること、および前記少なくとも１つのスパンボンド層と前記少なくとも１つのメルトブロー層とを互いに接着させて複合構造体を形成することを含んでいてもよい、請求項２１に記載の方法。
【請求項２３】
不織布層を互いに接着させることが、熱の適用下で層をプレスすることを含み、接着中の最大温度が１４５．０℃〜１４８．０℃の間であってもよい、請求項２１または２２に記載の方法。
【請求項２４】
（ｉ）複合構造体を物品もしくは製品に組み込みこと、または（ｉｉ）複合構造体から物品もしくは製品を形成することをさらに含み、前記物品または製品がヘルスケア、パーソナルケアまたは衛生用の物品または製品であってもよい、請求項２１〜２３のいずれか１項に記載の方法。
【手続補正２】
【補正対象書類名】明細書
【補正対象項目名】００６０
【補正方法】変更
【補正の内容】
【００６０】
【表３】
2016516910.tif 000001
本発明のまた別の態様は、以下のとおりであってもよい。
〔１〕互いに接着された少なくとも２つの不織布ポリマー層を含み、少なくとも１つの不織布ポリマー層が当該不織布層の約４０質量％以下の量で無機粒子状充填剤を含む、複合構造体。
〔２〕以下の物理特性および機械特性：
（ｉ）約４００ ｍｍ〜約１０００ ｍｍの範囲の静水頭；
（ｉｉ）約４００ ｌ／ｍ２ｓ〜約９００ ｌ／ｍ”ｓの範囲の空気透過率；
（ｉｉｉ）約９５．０ Ｎ／５ｃｍ〜約１２０．０ Ｎ／５ｃｍの範囲のＭＤ引張強度；
（ｉｖ）約４０．０ Ｎ／５ｃｍ〜約６０．０ Ｎ／５ｃｍの範囲のＣＤ引張強度；
（ｖ）約６０％〜約１２０％の範囲のＭＤ伸長；および
（ｖｉ）約６０％〜約１２０％の範囲のＣＤ伸長
のうちの１つ以上を有する、前記〔１〕に記載の複合構造体。
〔３〕互いに接着された少なくとも３つの不織布ポリマー層を含む、前記〔１〕または〔２〕に記載の複合構造体。
〔４〕前記不織布ポリマー層のうちの少なくとも１つがスパンボンドされており（Ｓ）、前記不織布ポリマー層のうちの少なくとも１つがメルトブローされている（Ｍ）、前記〔１〕、〔２〕または〔３〕に記載の複合構造体。
〔５〕1層又は複数のＳ層のそれぞれが、当該層の約４０質量％以下の量で無機粒子状充填剤を含み、1層又は複数のＭ層のそれぞれが、無機粒子状充填剤を実質的に含有していなくてもよい、前記〔４〕に記載の複合構造体。
〔６〕構造体の最外層がＳ層である、前記〔２〕〜〔５〕のいずれか１項に記載の複合構造体。
〔７〕Ｓ−Ｍ−Ｓ層構造、またはＳ−Ｍ−Ｍ−Ｓ層構造、またはＳ−Ｍ−Ｍ−Ｍ−Ｓ層構造、またはＳ−Ｍ−Ｍ−Ｍ−Ｍ−Ｓ層構造を有し、Ｓ層のうちの少なくとも１つまたは両方が、当該層の約４０質量％以下の量で無機粒子状充填剤を含み、Ｍ層のうちの１つ以上またはすべてが、無機粒子状充填剤を実質的に含有していなくてもよい、前記〔２〕〜〔６〕のいずれか１項に記載の複合構造体。
〔８〕Ｓ−Ｓ−Ｍ−Ｓ層構造、またはＳ−Ｓ−Ｍ−Ｓ−Ｓ層構造、またはＳ−Ｓ−Ｍ−Ｍ−Ｓ層構造、またはＳ−Ｓ−Ｍ−Ｍ−Ｓ−Ｓ層構造、またはＳ−Ｓ−Ｍ−Ｍ−Ｍ−Ｓ層構造、またはＳ−Ｓ−Ｍ−Ｍ−Ｍ−Ｓ−Ｓ層構造、またはＳ−Ｓ−Ｍ−Ｍ−Ｍ−Ｍ−Ｓ層構造、またはＳ−Ｓ−Ｍ−Ｍ−Ｍ−Ｍ−Ｍ−Ｓ−Ｓ層構造を有し、（ｉ）最外Ｓ層のうちの少なくとも１つまたは両方が、当該層の約４０質量％以下の量で無機粒子状充填剤を含むか、または（ｉｉ）Ｓ層のすべてが、当該層の約４０質量％以下の量で無機粒子状充填剤を含み、（ｉ）または（ｉｉ）において、Ｍ層のうちの１つ以上またはすべてが、無機粒子状充填剤を実質的に含まない、前記〔２〕〜〔６〕のいずれか１項に記載の複合構造体。
〔９〕Ｓ層のうちの少なくとも１つ、またはＳ層のうちの２つ、またはＳ層のうちの３つ、またはＳ層のすべてが、それぞれ、各層の全質量に対して約０．１〜約２０質量％の無機粒子状充填剤を含む、前記〔３〕〜〔８〕のいずれか１項に記載の複合構造体。
〔１０〕Ｍ層のうちの少なくとも１つ、またはＭ層のうちの２つ、またはＭ層のうちの３つ、またはＭ層のうちの４つ、またはＭ層のすべてが、それぞれ、約０．１〜約２０質量％の無機粒子状充填剤、例えば、約５〜約２０質量％の無機粒子状充填剤を含む、前記〔９〕に記載の複合構造体。
〔１１〕Ｍ層のすべてが、それぞれ、各Ｍ層の全質量に対して約１５質量％未満の無機粒子状充填剤、例えば、約１０質量％未満の無機粒子状充填剤、もしくは約５質量％未満の無機粒子状充填剤を含むか、または各Ｍ層が無機粒子状充填剤を実質的に含まない、前記〔９〕に記載の複合構造体。
〔１２〕約１０〜約１００ｇｓｍ、例えば、約１０〜約７０ｇｓｍの坪量を有する、前記〔１〕〜〔１１〕のいずれか１項に記載の複合構造体。
〔１３〕以下の物理特性および機械特性：
（ｉ）約１０．０未満のＨＳＨ（ｍｍ）／ＭＤ引張強度（Ｎ／５ｃｍ）の比；
（ｉｉ）約１７．０未満のＨＳＨ（ｍｍ）／ＣＤ引張強度（Ｎ／５ｃｍ）の比；
（ｉｉｉ）約１２．０未満のＨＳＨ（ｍｍ）／ＭＤ伸長（％）の比；および
（ｉｖ）約１２．０未満のＨＳＨ（ｍｍ）／ＣＤ伸長（％）の比
のうちの１つ以上を有する、前記〔１〕〜〔１２〕のいずれか１項に記載の複合構造体。
〔１４〕前記無機粒子状材料が、アルカリ土類金属炭酸塩もしくは硫酸塩、例えば、炭酸カルシウム、炭酸マグネシウム、ドロマイト、石膏、加水カンダイトクレー、例えば、カオリン、ハロイサイトもしくはボールクレー、無水（か焼）カンダイトクレー、例えば、メタカオリンもしくは完全か焼カオリン、ウォラストナイト、ボーキサイト、タルク、マイカ、パーライトもしくは珪藻土、もしくは水酸化マグネシウム、もしくはアルミニウム三水和物、またはこれらの組合せから選択される、前記〔１〕〜〔１３〕のいずれか１項に記載の複合構造体。
〔１５〕前記無機粒子状材料が、アルカリ土類金属炭酸塩、例えば、炭酸カルシウムである、前記〔１４〕に記載の複合構造体。
〔１６〕前記無機粒子状材料の炭酸塩が、約０．１μｍ〜約１０μｍ、例えば、約０．１μｍ〜約４μｍ、または約０．５μｍ〜約２．５μｍのｄ50を有する炭酸カルシウムである、前記〔１５〕に記載の複合構造体。
〔１７〕前記無機粒子状炭酸塩が約１５μｍ以下のトップカットを有する炭酸カルシウムである、前記〔１５〕または〔１６〕に記載の複合構造体。
〔１８〕前記無機粒子状材料が被覆されている、例えば、１種以上の脂肪酸またはその塩もしくはエステルで被覆されている、前記〔１〕〜〔１７〕のいずれか１項に記載の複合構造体。
〔１９〕前記不織布ポリマー層が、ポリオレフィン、例えば、１−ブテン、４−メチル−１−ペンテン、および１−ヘキサンとのコポリマー等の、ポリプロピレンおよびポリエチレンのホモポリマーおよびコポリマー；ポリアミド、例えば、ナイロン；ポリエステル；上述のポリマーのいずれかのコポリマー；ならびにこれらのブレンドから選択されるポリマー樹脂を含む、前記〔１〕〜〔１８〕のいずれか１項に記載の複合構造体。
〔２０〕前記ポリマー樹脂がポリプロピレンである、前記〔１９〕に記載の複合構造体。
〔２１〕前記〔１〕〜〔２０〕のいずれか１項に記載の複合構造体から形成されるか、もしくは前記〔１〕〜〔２０〕のいずれか１項に記載の複合構造体を含む、物品または製品。
〔２２〕ヘルスケア、パーソナルケアまたは衛生用の物品または製品である、前記〔２１〕に記載の物品または製品。
〔２３〕前記〔１〕に記載の複合構造体を調製するための方法であって、少なくとも２つの不織布ポリマー層を互いに接着させることを含み、少なくとも１つの不織布ポリマー層が当該不織布層の約４０質量％以下の量で無機粒子状充填剤を含む、方法。
〔２４〕少なくとも１つの不織布ポリマー層がスパンボンドされており、かつ当該不織布層の約４０質量％以下の量で無機粒子状充填剤を含み、少なくとも１つの不織布ポリマー層がメルトブローされており、当該方法が、スパンボンドされている少なくとも１つの不織布ポリマー層を調製するまたは得ること、メルトブローされている少なくとも１つの不織布ポリマー層を調製するまたは得ること、および前記少なくとも１つのスパンボンド層と前記少なくとも１つのメルトブロー層とを互いに接着させて複合構造体を形成することを含んでいてもよい、前記〔２３〕に記載の方法。
〔２５〕不織布層を互いに接着させることが、熱の適用下で層をプレスすることを含み、接着中の最大温度が１４５．０℃〜１４８．０℃の間であってもよい、前記〔２３〕または〔２４〕に記載の方法。
〔２６〕（ｉ）複合構造体を物品もしくは製品に組み込みこと、または（ｉｉ）複合構造体から物品もしくは製品を形成することをさらに含み、前記物品または製品がヘルスケア、パーソナルケアまたは衛生用の物品または製品であってもよい、前記〔２３〕〜〔２５〕のいずれか１項に記載の方法。